СПОСОБ НАНЕСЕНИЯ БАРЬЕРНОГО ПОКРЫТИЯ НА ДЕТАЛЬ, АРМИРОВАННОЕ ВОЛОКНАМИ БАРЬЕРНОЕ ПОКРЫТИЕ И ДЕТАЛЬ ТУРБИНЫ

1. Способ (700) нанесения барьерного покрытия (200) на деталь (100), включающий:
обеспечение (701) детали (100),
приготовление (703) суспензии (250), содержащей смесь следующих компонентов:
примерно от 50 до 90% об. композиции (242) барьерного покрытия и
примерно от 10 до 50% об. коротких волокон (240),
нанесение (705), по меньшей мере, одного слоя суспензии (242), по меньшей мере, на часть детали (100) и
отверждение (707) суспензии (250) на части детали (100) с получением армированного волокнами барьерного покрытия (200).
2. Способ (700) по п.1, в котором армированное волокнами барьерное покрытие (200), перед отверждением (707), включает керамический порошок, порошок оксида металла, связующее, диспергатор и дистиллированную воду.
3. Способ (700) по п.1, в котором армированное волокном барьерное покрытие (200), перед отверждением (707), включает порошок керамического оксида, связующее, муллит, кремний и барий-стронций-алюмосиликат (БСАС), силикаты редкоземельных элементов, диспергатор и дистиллированную воду.
4. Способ (700) по п.1, в котором деталь (100) представляет собой деталь из композита с керамической матрицей, или металлическую деталь.
5. Способ (700) по п.1, в котором армированное волокнами барьерное покрытие (200) представляет собой покрытие (300), создающее термический барьер, барьерное покрытие (302), защищающее от окружающей среды, и их сочетание.
6. Способ по п.1, в котором короткие волокна (240) выбирают из группы, состоящей из кремния, углерода, карбида кремния, силикатов редкоземельных металлов, нитрида кремния, оксида алюминия, оксида кремния, бора, карбида бора, поли-парафенилентерефтальамида, огнеупорных материалов, суперсплавов, S-стекла, бериллия и их сочетаний.
7. Способ (700) по п.1, в котором короткие волокна (240) являются дискретными и имеют длину примерно от 5 мкм до 250 мкм.
8. Способ (700) по п.1, в котором короткие волокна (240) в суспензии (250) ориентированы в одном направлении.
9. Способ (700) по п.1, в котором короткие волокна (240) в суспензии (250) ориентированы (232) случайным образом.
10. Армированное волокнами барьерное покрытие (200), содержащее отвержденную смесь:
примерно от 50% об. до 90% об. композиции (242) барьерного покрытия и
примерно от 10% об. до 50% об. коротких волокон (240).
11. Армированное волокнами барьерное покрытие (200) по п.10, в котором короткие волокна (240) выбирают из группы, состоящей из кремния, углерода, карбида кремния, силикатов редкоземельных металлов, нитрида кремния, оксида алюминия, оксида кремния, бора, карбида бора, поли-парафенилентерефтальамида, огнеупорных материалов, супер сплавов, S-стекла, бериллия и их сочетаний.
12. Армированное волокнами барьерное покрытие (200) по п.10, в котором короткие волокна (240) в барьерном покрытии (242) ориентированы (230) в одном направлении.
13. Армированное волокнами барьерное покрытие (200) по п.10, в котором короткие волокна (240) в барьерном покрытии (242) ориентированы (232) случайным образом.
14. Деталь (100) турбины, содержащая:
материал (102) основы;
по меньшей мере, один слой, нанесенный на материал (102) основы, и
армированное волокнами барьерное покрытие (200), нанесенное, по меньшей мере, на один слой, нанесенный на материал (102) основы, в котором армированное волокнами барьерное покрытие (200) включает примерно от 10 до 50% об. коротких волокон (240).
15. Деталь (100) турбины по п.14, в которой армированное волокнами барьерное покрытие (200) представляет собой покрытие (300), создающее термический барьер, барьерное покрытие (302), защищающее от окружающей среды, и их сочетание.